(57)【要約】【課題】  量産性に優れており、静電容量の大きい電気二重層キャパシタを提供する。【解決手段】  細孔径分布が連続している炭素材料８ａ，８ｂを含む電極対と、イオン径の異なる複数種類のカチオン１２，１４及びイオン径の異なる複数種類のアニオン１６，１８を含む電解液を有している。炭素材料８ａは、カチオン１２を吸着するための最適な細孔１２ａと、カチオン１４を吸着するための最適な細孔１４ａを有している。炭素材料８ｂは、アニオン１６を吸着するための最適な細孔１６ａと、アニオン１８を収容するための最適な細孔１８ａを有している。炭素材料８ａの細孔に吸着されるカチオンの数及び炭素材料８ｂの細孔に吸着されるアニオンの数の両者を増加させる。【選択図】  図２
2008235446.tif 000002
【特許請求の範囲】
【請求項１】
孔径とその孔径を持つ細孔の存在比率を示す分布カーブにおいて特定孔径に特徴点を有しない炭素材料を含む電極対と、
イオン径の異なる複数種類のカチオン及びイオン径の異なる複数種類のアニオンを含む電解液を有することを特徴とする電気二重層キャパシタ。
【請求項２】
イオン径の異なる複数種類のカチオンを吸着する炭素材料が、イオン径の異なる複数種類のアニオンを吸着する炭素材料と同一であることを特徴とする請求項１の電気二重層キャパシタ。
【請求項３】
電解液に含まれているカチオンの総数が、電解液に含まれているアニオンの総数と等しいことを特徴とする請求項１又は２の電気二重層キャパシタ。
【発明の詳細な説明】
【技術分野】
【０００１】
本発明は、電気二重層キャパシタに関する。特に、複数種類のカチオン及び複数種類のアニオンを含む電解液を有している電気二重層キャパシタに関する。
【背景技術】
【０００２】
特許文献１に、電気二重層キャパシタの製造方法が開示されており、炭素材料を含む電極対を細孔形成用の電解液に浸漬し、その電極対に電圧を印加することによって、炭素材料に特定孔径の細孔を形成する技術が開示されている。特許文献１の技術では、上記工程で炭素材料に形成した特定孔径の細孔よりも小さい径の電解質イオンを含む電解液を利用して電気二重層キャパシタを完成する。その方法で完成した電気二重層キャパシタは、炭素材料に形成した特定孔径の細孔内において電解質イオンが移動しやすくなる。電気二重層キャパシタを低温環境で使用しても、炭素材料に形成した特定孔径の細孔内において電解質イオンが移動しやすい。そのために、低温環境で電気２重層キャパシタの内部抵抗が大きくなることを抑制できる。また、特許文献１には、電解液中に複数種類の電解質イオンを添加することも記載されている。
【０００３】
特許文献２に、炭素材料と導電材料を有する電極と、Ｒ４Ｎ＋又はＲ４Ｐ＋（Ｒ：アルキル基）で表される１種類の第４級オニウムカチオンと、ＢＦ４−，Ｎ（ＣＦ３ＳＯ２）２−，ＰＦ６−及びＣＬＯ４−から選択される１種類以上のアニオンを含む電解液を有している電気二重層キャパシタが開示されている。非対称第４級オニウムカチオンを使用することによって、電解質の溶媒への溶解度を高くし、電解液の電気伝導度を高くする技術が開示されている。
【０００４】
【特許文献１】特開２００５−８６１１３号公報
【特許文献２】特開平９−２３２１９０号公報
【発明の開示】
【発明が解決しようとする課題】
【０００５】
特許文献１に開示されているように、電解液中の電解質イオンの径よりも大きな径の細孔を炭素材料に形成することによって、電気二重層キャパシタの特性を改善することができる（例えば、低温環境においてキャパシタの内部抵抗が大きくなる現象を抑制することができる）。そのためには、炭素材料に特定孔径の細孔を形成するというプロセスが必須である。しかしながら、炭素材料に特定孔径の細孔を形成することは非常に困難である。高度に制御された条件で、電極対に電圧を印加する必要がある。すなわち、炭素材料に特定孔径の細孔を形成することは困難であり、特定孔径の細孔が形成された炭素材料を使用して電気二重層キャパシタを量産することは難しい。
また、電気二重層キャパシタでは、正極電極に吸着されるカチオンと負極電極に吸着されるアニオンの数は等しい。その結果、特許文献２に記載されているように、１種類のカチオンと１種類以上のアニオンを有する電解液を使用しても、電極に吸着されるカチオン及びアニオンの数は、正極電極に吸着するカチオンの数又は負極電極に吸着するアニオンの数のいずれか少ない方の数と同数になる。正極電極に吸着されるカチオン数と負極電極に吸着されるアニオンの数の両方を増加させないと、電気二重層キャパシタの静電容量を増加させることはできない。
本発明では、量産性に優れており、静電容量の大きい電気二重層キャパシタを提供する。
【課題を解決するための手段】
【０００６】
本発明では、電極を形成する炭素材料に対して、特定孔径の細孔を形成するための処理を施さない。すなわち、孔径とその孔径を持つ細孔の存在比率を示す分布カーブにおいて特定孔径に特徴点を有しない炭素材料を使用する。特定孔径の細孔を形成する処理を施した炭素材料は、特定孔径においてその特定孔径を持つ細孔の存在比率が急増するという特徴点を備えている。特定孔径の細孔を形成する処理を施していない炭素材料は、孔径とその細孔を持つ細孔の存在比率を示す分布カーブにおいて特定孔径に特徴点を有しない。すなわち、本明細書でいう「孔径とその孔径を持つ細孔の存在比率を示す分布カーブにおいて特定孔径に特徴点を有しない」とは、特定孔径の細孔を形成する処理を施していない炭素材料の特徴を現している。前記分布カーブにおいて特定孔径になだらかなピークを備えていても、それが特定孔径の細孔を形成する処理によるものでなければ、特徴点には相当しない。
孔径とその孔径を持つ細孔の存在比率を示す分布カーブにおいて特定孔径に特徴点を有しない炭素材料の典型例には、通常の活性炭が挙げられる。孔径の調整のための処理が施されていない通常の活性炭は、孔径とその孔径を持つ細孔の存在比率を示す分布カーブにおいて特定孔径に特徴点を備えておらず、容易かつ安価に入手することができる。
本発明では、容易かつ安価に入手できる炭素材料を使用するために量産性に優れており、しかも静電容量の大きい電気二重層キャパシタを提供する。
【０００７】
本発明の電気二重層キャパシタは、孔径とその孔径を持つ細孔の存在比率を示す分布カーブにおいて特定孔径に特徴点を有しない炭素材料を含む電極対と、イオン径の異なる複数種類のカチオン及びイオン径の異なる複数種類のアニオンを含む電解液を有している。
電極対に電圧を印加したときに、電極に吸着するカチオンの量と電極に吸着するアニオンの量が多いほど、電気二重層キャパシタの静電容量が大きくなる。上記の電気二重層キャパシタは、イオン径の異なる複数種類のカチオンを有しているため、電極対に電圧を印加したときに、イオン径の異なる各々のカチオンは、正極電極を形成している炭素材料が備えている種々の孔径の細孔のうちで吸着し易い孔径の細孔内に吸着される。すなわち、正極電極に吸着可能なカチオンの量が多くなる。同様に、イオン径の異なる複数種類のアニオンを有しているため、電極対に電圧を印加したときに、イオン径の異なる各々のアニオンは、負極電極を形成している炭素材料が備えている種々の孔径の細孔のうちで吸着しやすい孔径の細孔内に吸着される。すなわち、負極電極に吸着可能なアニオンの量が多くなる。
電極対に電圧を印加すると、正極電極を形成している炭素材料に吸着するカチオンの吸着量と、負極電極を形成している炭素材料に吸着するアニオンの吸着量は等しい。すなわち、カチオン又はアニオンのどちらか一方だけが、電極を形成している炭素材料に吸着しやすくても、炭素材料に吸着するイオン（カチオン及びアニオン）の吸着量を多くすることができない。本発明の電気二重層キャパシタでは、電極に吸着可能なカチオンの量と、電極に吸着可能なアニオンの量の両者を多くすることによって、電気二重層キャパシタの静電容量を大きくすることができる。本発明の電気二重層キャパシタによると、電極対に電圧を印加したときに、電極対と電解液との界面に形成される電気二重層に蓄積される電荷の量が増加する。すなわち、静電容量の大きい電気二重層キャパシタを実現することができる。
ここで、カチオン及びアニオンのイオン径が単一である場合について考える。カチオンは、正極電極を形成している炭素材料が備えている種々の孔径の細孔のうちで吸着しやすい径の細孔に吸着される。そのため、カチオン同士が、炭素材料の特定の孔径の細孔に吸着しようとして競合する。すなわち、炭素材料の細孔に吸着できないカチオンが生じる。結果として、正極電極に吸着するカチオンの総数が少なくなる。この現象はアニオンについても同様であり、負極電極に吸着するアニオンの総数が少なくなる。電気二重増キャパシタの静電容量が小さくなってしまう。
また、上記の電気二重層キャパシタは、孔径とその孔径を持つ細孔の存在比率を示す分布カーブにおいて特定孔径に特徴点を有しない炭素材料を利用することができる。すなわち、炭素材料に特定孔径の細孔を形成する処理を施す必要がない。電気二重層キャパシタを量産することができるため、製造コストを低くすることができる。
【０００８】
本発明の電気二重層キャパシタでは、イオン径の異なる複数種類のカチオンを吸着する炭素材料が、イオン径の異なる複数種類のアニオンを吸着する炭素材料と同一であることが好ましい。
上記の電気二重層キャパシタによると、使用する炭素材料の種類が１種類でよい。正極電極用の炭素材料と負極電極用の炭素材料を別に準備することを省略できるため、電気二重層キャパシタの製造コストをより低くすることができる。
【０００９】
本発明の電気二重層キャパシタでは、電解液に含まれているカチオンの総数が、電解液に含まれているアニオンの総数と等しいことが好ましい。
上記の電気二重層キャパシタによると、カチオン及びアニオンが炭素材料の細孔に吸着しているときに、電解液中に残余しているカチオンとアニオンが中性に保たれる。電解液中に残余しているカチオン又はアニオンによって、炭素材料の細孔に吸着しているカチオン又はアニオンが細孔から脱離することを防止できる。
【発明の効果】
【００１０】
本発明によると、電気二重層キャパシタの静電容量を大きくすることができる。また、電気二重層キャパシタの製造コストを低くすることができる。
【発明を実施するための最良の形態】
【００１１】
本発明の特徴を列記する。
（第１形態）  炭素材料として、比表面積が２０００ｍ２／ｇの活性炭を使用している。
（第２形態）  電解液の溶媒として、プロピレンカーボネート（以下、ＰＣと称す）を使用している。
（第３形態）  電解液の溶質として、テトラエチルアンモニウム（以下、ＴＥＡと称す）とエチルメチルイミダゾリウム（以下、ＥＭＩと称す）の２種類のカチオンと、ビストリフルオロメチルスルホニルイミド（以下、ＴＦＳＩと称す）とテトラフルオロボレート（以下、ＢＦ４と称す）の２種類のアニオンに電離する材料を使用している。
【実施例】
【００１２】
（実施例１）
図面を参照して、本実施例の電気二重層キャパシタについて説明する。図１は、電気二重層キャパシタ１０の要部断面図を示している。電気二重層キャパシタ１０は、電極７ａ，７ｂを有している。電極７ａは、集電体６ａと活性炭８ａを有している。電極７ｂは、集電体６ｂと活性炭８ｂを有している。電極７ａと電極７ｂは実質的に同一である。すなわち、集電体６ａと集電体６ｂは実質的に同一であり、活性炭８ａと活性炭８ｂは実質的に同一である。活性炭８ａ，８ｂの比表面積は２０００ｍ２／ｇである。活性炭８ａ，８ｂは、細孔径分布が連続的に変化している（以下では、孔径とその孔径を持つ細孔の存在比率を示す分布カーブにおいて特定孔径に特徴点を有しないことを、細孔径分布が連続的に変化していると表現することがある）。図５に、活性炭８ａ，８ｂの細孔径分布を示している。図５の縦軸は微分細孔容積（単位：ｍｍ３／ｇ）を示しており、横軸は細孔の孔径（細孔の半径を示している。単位：ｎｍ）を示している。図５から明らかなように、活性炭８ａ，８ｂは、細孔径分布が連続的に変化している。すなわち、孔径とその孔径を持つ細孔の存在比率を示す分布カーブにおいて特定孔径に特徴点を有しない。図５では、孔径２ｎｍと３．２ｎｍ近傍に緩やかなピークを持っているが、これは孔径調整のための処理をしていない通常の活性炭にみられる特徴である。孔径調整処理を施した活性炭は、特定波長において急峻なピーク（特徴点）を持つ。
図１の参照番号２は、セパレータを示しており、セパレータ２内を電解液５が移動することができる。電極７ａ，７ｂが、セパレータ２を介して対向している。すなわち、電極７ａ，７ｂは電解液５を介して対向している。
【００１３】
電気二重層キャパシタ１０の製造方法について説明する。
活性炭（比表面積２０００ｍ２/ｇ）、カーボンブラック、カルボキシメチルセルロース（以下、ＣＭＣと称す）の重量比が８：１：１の割合になるように秤量した後、それらの材料を混合する。次いで、得られた混合物に水を適量（混合物の重量のおよそ半分の重量）加えて混練し、ペースト状にする。ここで、カーボンブラックは活性炭の導電性を向上させる材料として機能し、ＣＭＣは結合剤として機能する。
次いでアルミニウムの集電体（厚さ：１５μｍ）６ａ，６ｂを用意して、ドクターブレードを利用して集電体６ａ，６ｂの表面に活性炭８ａ，８ｂのペーストを塗布した後、そのペーストを乾燥させる。本実施例では、乾燥後の活性炭８ａ，８ｂの厚みが６０μｍになるように、集電体６ａ，６ｂの表面にペーストを塗布した。次いで電極７ａ，７ｂをセパレータを介して対向させる。電極７ａ，７ｂに配線等（図示は省略）を接続した後、電解液と共に容器４内に収容し、容器４を密閉し、電気二重層キャパシタ１０を製造した。
本実施例では、電解液の溶媒はＰＣを使用し、電解液の溶質（電解質）はＴＥＡ（イオン径：０．６ｎｍ）とＥＭＩ（イオン径：０．９３ｎｍ）の２種類のカチオンと、ＢＦ４（イオン径：０．４ｎｍ）とＴＦＳＩ（イオン径：０．９１ｎｍ）の２種類のアニオンに電離する材料を使用した。各々のイオン（ＴＥＡ，ＥＭＩ，ＴＦＳＩ及びＢＦ４）が電解液に対して０．５ｍｏｌ／Ｌになるように調整した。
なお、本実施例では、炭素材料として活性炭を使用しているが、細孔径分布が連続的に変化している炭素材料であればよい。また、カチオンとアニオンの組み合わせも本実施例で示した組み合わせに限定されるものではない。イオン径の異なる複数種類のカチオンとイオン径の異なる複数種類のアニオンであればよい。
【００１４】
（比較例１）
比較例１の電気二重層キャパシタについて説明する。本比較例の電気二重層キャパシタは、電解質の材料以外は実施例１と実質的に同一である。実施例１と同一の構成については説明を省略し、相違点のみ説明する。
電解液の溶質としてＴＥＡの１種類のカチオンと、ＢＦ４の１種類のアニオンに電離する材料を使用した。各々のイオン（ＴＥＡ及びＢＦ４）が電解液に対して１ｍｏｌ／Ｌになるように調整した。
【００１５】
（比較例２）
比較例２の電気二重層キャパシタについて説明する。本比較例の電気二重層キャパシタは、電解質の材料以外は実施例１と実質的に同一である。実施例１と同一の構成については説明を省略し、相違点のみ説明する。
電解液の溶質としてＥＭＩの１種類のカチオンと、ＴＦＳＩの１種類のアニオンに電離する材料を使用した。各々のイオン（ＥＭＩ及びＴＦＳＩ）が電解液に対して１ｍｏｌ／Ｌになるように調整した。
【００１６】
（比較例３）
比較例３の電気二重層キャパシタについて説明する。本比較例の電気二重層キャパシタは、電解質の材料以外は実施例１と実質的に同一である。実施例１と同一の構成については説明を省略し、相違点のみ説明する。
電解液の溶質としてＴＥＡとＥＭＩの２種類のカチオンと、ＴＦＳＩの１種類のアニオンに電離する材料を使用した。ＴＥＡ及びＥＭＩが電解液に対して各々０．５ｍｏｌ／Ｌになるように調整し、ＴＦＳＩが電解液に対して１ｍｏｌ／Ｌになるように調整した。
【００１７】
（比較例４）
比較例４の電気二重層キャパシタについて説明する。本比較例の電気二重層キャパシタは、電解質の材料以外は実施例１と実質的に同一である。実施例１と同一の構成については説明を省略し、相違点のみ説明する。
電解液の溶質としてＴＥＡの１種類のカチオンと、ＴＦＳＩとＢＦ４の２種類のアニオンに電離する材料を使用した。ＴＥＡが電解液に対して１ｍｏｌ／Ｌになるように調整し、ＴＦＳＩ及びＢＦ４が電解液に対して０．５ｍｏｌ／Ｌになるように調整した。
【００１８】
（静電容量試験）
実施例１、比較例１〜４の電気二重層キャパシタについて静電容量の測定をした。
静電容量の測定は、電子情報技術産業協会規格（ＪＥＩＴＡ  ＲＣ−２３７７）に準拠して実施した。すなわち、電極対７ａ，７ｂ間に定電流定電圧電源を接続し、電極対７ａ，７ｂ間の電圧が２．５Ｖになるまで電圧を印加して充電した。電極対７ａ，７ｂ間の電圧が２．５Ｖに達した後、その電圧で３０分間保持した。その後、一定電流Ｉ（単位：Ａ）で放電を行った。放電開始から所定時間経過した後に電圧の測定を開始し、下記式（１）にて静電容量Ｃ（単位：Ｆ）を計算した。
Ｃ＝Ｉ×（Ｔ２−Ｔ１）／（Ｖ１−Ｖ２）          （１）
上記式において、Ｔ１は電圧測定開始時間（単位：秒）、Ｔ２は電圧測定終了時間（単位：秒）、Ｖ１は電圧測定開始時の電圧（単位：Ｖ）、Ｖ２は電圧測定終了時の電圧（単位：Ｖ）を示している。結果を表１に示す。但し、表１では、活性炭８ａ，８ｂの単位重量当たりの静電容量（単位Ｆ／ｇ）の大きさを示している。
【００１９】
【表１】
2008235446.tif 000003
【００２０】
表１から明らかなように、細孔径分布が連続している炭素材料を含む電極対と、イオン径の異なる２種類のカチオンと、イオン径の異なる２種類のアニオンを含む電解液を有している電気二重層キャパシタ（すなわち、実施例１の電気二重層キャパシタ）は、比較例１〜４の電気二重層キャパシタよりも、静電容量が大きいことが確認できる。この現象は、電解液に含まれている２種類のカチオンと、電解液に含まれている２種類のアニオンの両者が炭素材料の細孔内に吸着され易くなったことを示している。
【００２１】
ここで、電解液中に存在するカチオンの種類数及びアニオンの種類数が異なることによって、電気二重層キャパシタの静電容量に差が生じる原因を図面を参照して説明する。
図２に、電気二重層キャパシタ１０における活性炭８ａとカチオン１２，１４の吸着状態と、活性炭８ｂとアニオン１６，１８の吸着状態を模式的に示している。
実施例１では、カチオン１２はＥＭＩに相当し、カチオン１４はＴＥＡに相当し、アニオン１６はＴＦＳＩに相当し、アニオン１８はＢＦ４に相当する。図２は、カチオン１２，１４及びアニオン１６，１８の大きさを正確に示すものではない。図面の簡略化のため、カチオン１２とカチオン１４の大小関係と、アニオン１６とアニオン１８の大小関係を示しているにすぎない。
活性炭８ａ，８ｂは実質的に同一であり、細孔径分布が連続的に変化している。図２では、活性炭８ａが有する細孔のうち、カチオン１２が吸着しやすい細孔１２ａとカチオン１４が吸着しやすい細孔１４ａを示している。また、活性炭８ｂが有する細孔のうち、アニオン１６が吸着しやすい細孔１６ａとアニオン１８が吸着しやすい細孔１８ａを示している。電気二重層キャパシタ１０では、活性炭８ａの細孔１２ａにカチオン１２が吸着し、活性炭８ａの細孔１４ａにカチオン１４が吸着し、活性炭８ｂの細孔１６ａにアニオン１６が吸着し、活性炭８ｂの細孔１８ｂにアニオン１８が吸着している。ここではイオン径が異なる２種類のカチオンとイオン径が異なる２種類のアニオンが電解液中に存在する場合について説明したが、イオン径が異なる３種類のカチオンとイオン径が異なる３種類のアニオンが電解液中に存在してもよい。イオン径が異なれば、カチオンとアニオンの種類は３種以上であってもよい。
【００２２】
図３に、比較例１の電気二重層キャパシタにおける活性炭８ａとカチオン１４の吸着状態と、活性炭８ｂとアニオン１６の吸着状態を模式的に示している。活性炭８ａ，８ｂ、カチオン１４及びアニオン１６は、図２に示している電気二重層キャパシタ１０のものと同一である。また、電解液に対するカチオンの総数とアニオンの総数も、図２に示している電気二重層キャパシタ１０の場合と同一である。１種類のカチオン１４と１種類のアニオン１６が電解液中に存在している。カチオン１４の一部は、活性炭８ａの細孔１４ａに吸着している。しかしながら、カチオン１４の一部は、活性炭８ａの細孔に吸着されることなく電解液中に残っている。電解液中のカチオン１４の数よりも、活性炭８ａが有している細孔１４ａの数の方が少ないからである。なお、図３において、カチオン１４のイオン径は細孔１２ａの大きさよりも十分に小さいため、カチオン１４が細孔１２ａに吸着可能であるかのように考えられる。しかしながら、カチオンは、活性炭に吸着するために最適なサイズの細孔にしか吸着することがない。すなわち、カチオン１４は、細孔１２ａに吸着することができない。同様に、アニオン１６の一部は、活性炭８ｂの細孔に吸着されることなく電解液中に残っている。
比較例１の電気二重層キャパシタでは、活性炭８ａ，８ｂの細孔に吸着できるカチオン及びアニオンの数が、実施例１の電気二重層キャパシタ１０の場合よりも少ない。実施例１の電気二重層キャパシタ１０よりも静電容量が小さくなってしまう。この現象は、比較例２の場合も同様である。
【００２３】
図４に、比較例３の電気二重層キャパシタにおける活性炭８ａとカチオン１２，１４の吸着状態と、活性炭８ｂとアニオン１８の吸着状態を模式的に示している。活性炭８ａ，８ｂ、カチオン１２，１４及びアニオン１８は、図２に示している電気二重層キャパシタ１０で使用しているものと同一である。また、電解液に対するカチオンの総数とアニオンの総数も、図２に示している電気二重層キャパシタ１０の場合と同一である。異なるイオン径の２種のカチオン１２，１４と、１種類のアニオン１８が電解液中に存在している。アニオン１８の一部は、活性炭８ｂのアニオン１８を吸着しやすい細孔１８ａに吸着される。しかしながら、アニオン１８の一部は、活性炭８ｂの細孔に吸着されることなく電解液中に残っている。カチオン１２の一部は、活性炭８ａの細孔１２ａに吸着されており、カチオン１４の一部は、活性炭１４ａの細孔１４ａに吸着されている。カチオン１２の一部は、活性炭８ａのカチオン１２が吸着していない細孔１２ａが存在するにもかかわらず、細孔１２ａに吸着されずに電解液中に残っている。同様に、カチオン１４の一部も細孔１４ａに吸着されずに電解液中に残っている。
活性炭８ａに吸着するカチオンの数は、活性炭８ｂに吸着するアニオンの数と等しい。すなわち、活性炭８ａに多くのカチオンが吸着可能であっても、活性炭８ｂに吸着するアニオンの数よりも多く吸着することはない。比較例３の電気二重層キャパシタでは、活性炭８ａ，８ｂの細孔に吸着できるカチオン及びアニオンの数が、実施例１の電気二重層キャパシタ１０の場合よりも少ない。実施例１の電気二重層キャパシタ１０よりも静電容量が小さくなってしまう。この現象は、比較例４の場合も同様である。
【００２４】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。
例えば、上記実施例では、炭素材料として比表面積が２０００ｍ２/ｇの活性炭を使用している。しかしながら、炭素材料はこれに限定されるものではなく、炭素材料の比表面積も上記実施例に限定されるものではない。すなわち、細孔径分布が連続的に変化している炭素材料であればよい。
上記実施例では、電解液の溶質としてＴＥＡとＥＭＩのカチオンと、ＴＦＳＩとＥＦ４のアニオンに電離する材料について示しているが、カチオンとアニオンの組み合わせは、これに限定されない。イオン径の異なる複数種類のカチオンと、イオン径の異なる複数種類のアニオンに電離する溶質であればよい。
上記実施例では、電解液の溶質として、２種類のカチオンと２種類のアニオンに電離する材料について示しているが、２種類以上のカチオンと２種類以上のアニオンに電離する溶質を使用することもできる。
また、本明細書または図面に説明した技術要素は、単独であるいは各種の組合せによって技術的有用性を発揮するものであり、出願時の請求項に記載の組合せに限定されるものではない。また、本明細書または図面に例示した技術は複数の目的を同時に達成し得るものであり、そのうちの一つの目的を達成すること自体で技術的有用性を持つものである。
【図面の簡単な説明】
【００２５】
【図１】実施例１の電気二重層キャパシタの断面図を示す。
【図２】実施例１の電気二重層キャパシタにおいて、活性炭と、カチオン及びアニオンの吸着状態を示す。
【図３】比較例１の電気二重層キャパシタにおいて、活性炭と、カチオン及びアニオンの吸着状態を示す。
【図４】比較例３の電気二重層キャパシタにおいて、活性炭の、カチオン及びアニオンの吸着状態を示す。
【図５】実施例１と比較例１〜４に使用している活性炭の細孔半径と微分細孔容積の関係を示す。
【符号の説明】
【００２６】
６ａ，６ｂ：集電箔
８ａ，８ｂ：活性炭
１０：電気二重層キャパシタ
１２，１４：カチオン
１６，１８：アニオン
【図１】
2008235446.tif 000004
【図２】
2008235446.tif 000005
【図３】
2008235446.tif 000006
【図４】
2008235446.tif 000007
【図５】
2008235446.tif 000008